(57)【要約】【課題】            低温定着性、耐ホットオフセット及び保存安定性に優れる電子写真トナーを好適に得ることができるトナー用ポリエステル樹脂の製造方法とトナー用ポリエステル樹脂組成物を提供すること。【解決手段】        多塩基酸（Ａ）、多価アルコール（Ｂ）、エポキシ基含有化合物（Ｃ）ならびに前記（Ａ）、（Ｂ）、（Ｃ）が有する官能基と反応する基を含有するワックス（Ｗ）を重縮合するトナー用ポリエステル樹脂の製造方法、ポリエステル樹脂とワックスとを含有するトナー用ポリエステル樹脂組成物であり、該ポリエステル樹脂が多塩基酸（Ａ）、多価アルコール（Ｂ）、エポキシ基含有化合物（Ｃ）ならびに前記（Ａ）、（Ｂ）、（Ｃ）が有する官能基と反応する基を含有するワックス（Ｗ）を重縮合して得られるポリエステル樹脂（Ｚ）であるトナー用ポリエステル樹脂組成物【選択図】          なし【特許請求の範囲】
【請求項１】
多塩基酸（Ａ）、多価アルコール（Ｂ）、エポキシ基含有化合物（Ｃ）ならびに前記（Ａ）、（Ｂ）、（Ｃ）が有する官能基の少なくとも一つと反応する基を含有するワックス（Ｗ）を重縮合することを特徴とするトナー用ポリエステル樹脂の製造方法。
【請求項２】
前記多塩基酸（Ａ）として２〜４価の多塩基酸、２〜４価の多塩基酸の酸無水物及び２〜４価の多塩基酸のアルキルエステルからなる群から選ばれる１種以上の多塩基酸を用いる請求項１記載のトナー用ポリエステル樹脂の製造方法。
【請求項３】
前記多塩基酸（Ａ）としてテレフタル酸、イソフタル酸、テレフタル酸のアルキルエステルおよびイソフタル酸のアルキルエステルからなる群から選ばれる１種以上の多塩基酸を用いる請求項２記載のトナー用ポリエステル樹脂の製造方法。
【請求項４】
前記多価アルコール（Ｂ）として２〜６価の脂肪族多価アルコールを用いる請求項１記載のトナー用ポリエステル樹脂の製造方法。
【請求項５】
前記多価アルコール（Ｂ）としてエチレングリコール、プロピレングリコールおよびネオペンチルグリコールからなる群から選ばれる１種以上の多価アルコールを
用いる請求項４記載のトナー用ポリエステル樹脂の製造方法。
【請求項６】
前記エポキシ基含有化合物（Ｃ）としてモノエポキシ化合物と、２〜４個のエポキシ基を有するエポキシ化合物との混合物を用いる請求項１記載のトナー用ポリエステル樹脂の製造方法。
【請求項７】
前記エポキシ基含有化合物（Ｃ）がモノエポキシ化合物としてネオデカン酸のグリシジルエステルであり、且つ、２〜４個のエポキシ基を有するエポキシ化合物としてビスフェノ−ルＡ型エポキシ樹脂、ビスフェノ−ルＳ型エポキシ樹脂、ビスフェノ−ルＦ型エポキシ樹脂、フェノ−ルノボラック型エポキシ樹脂およびクレゾ−ルノボラック型エポキシ樹脂からなる群から選ばれる１種以上のポリエポキシ化合物の混合物である請求項６記載のトナー用ポリエステル樹脂の製造方法。
【請求項８】
前記ワックス（Ｗ）として下記一般式（１）で示されるワックスを用いる請求項１記載のトナー用ポリエステル樹脂の製造方法。
【化１】
2007193315.tif 000010
（式中、Ｒは炭素原子数５０〜１０００の炭化水素基で、Ｘはカルボキシル基、水酸基およびアルキルエステル基からなる群から選ばれる基である。）
【請求項９】
前記ワックス（Ｗ）を（Ａ）、（Ｂ）、（Ｃ）および（Ｗ）の合計１００重量部に対して０．１〜５０重量部用いる請求項１記載のトナー用ポリエステル樹脂の製造方法。
【請求項１０】
得られるポリエステル樹脂のガラス転移温度が４０℃〜９０℃で、軟化点が９０℃〜２００℃となるように前記（Ａ）、（Ｂ）、（Ｃ）および（Ｗ）を重縮合する請求項１〜９のいずれか１項記載のトナー用ポリエステル樹脂の製造方法。
【請求項１１】
得られるポリエステル樹脂のポリスチレン換算による数平均分子量（Ｍｎ）が５００〜１０，０００で、ポリスチレン換算による重量平均分子量（Ｍｗ）が５，０００〜５００，０００となるように前記（Ａ）、（Ｂ）、（Ｃ）および（Ｗ）を重縮合する請求項１〜９のいずれか１項記載のトナー用ポリエステル樹脂の製造方法。
【請求項１２】
ポリエステル樹脂とワックスとを含有するトナー用ポリエステル樹脂組成物であり、該ポリエステル樹脂が多塩基酸（Ａ）、多価アルコール（Ｂ）、エポキシ基含有化合物（Ｃ）ならびに前記（Ａ）、（Ｂ）、（Ｃ）が有する官能基の少なくとも一つと反応する基を含有するワックス（Ｗ）を重縮合して得られるポリエステル樹脂（Ｚ）であることを特徴とするトナー用ポリエステル樹脂組成物。
【請求項１３】
前記ポリエステル樹脂（Ｚ）が多塩基酸（Ａ）として２〜４価の多塩基酸、２〜４価の多塩基酸の酸無水物及び２〜４価の多塩基酸のアルキルエステルからなる群から選ばれる１種以上の多塩基酸を用いて得られるポリエステル樹脂である請求項１２記載のトナー用ポリエステル樹脂組成物。
【請求項１４】
前記ポリエステル樹脂（Ｚ）が多塩基酸（Ａ）としてテレフタル酸、イソフタル酸、テレフタル酸のアルキルエステルおよびイソフタル酸のアルキルエステルからなる群から選ばれる１種以上の多塩基酸を用いて得られるポリエステル樹脂である請求項１３記載のトナー用ポリエステル樹脂組成物。
【請求項１５】
前記ポリエステル樹脂（Ｚ）が多価アルコール（Ｂ）として２〜６価の脂肪族多価アルコールを用いて得られるポリエステル樹脂である請求項１２記載のトナー用ポリエステル樹脂組成物。
【請求項１６】
前記ポリエステル樹脂（Ｚ）が多価アルコール（Ｂ）としてエチレングリコール、プロピレングリコールおよびネオペンチルグリコールからなる群から選ばれる１種以上の多価アルコールを用いて得られるポリエステル樹脂である請求項１５記載のトナー用ポリエステル樹脂組成物。
【請求項１７】
前記ポリエステル樹脂（Ｚ）がエポキシ基含有化合物（Ｃ）としてモノエポキシ化合物と、２〜４個のエポキシ基を有するエポキシ化合物との混合物を用いて得られるポリエステル樹脂である請求項１２記載のトナー用ポリエステル樹脂組成物。
【請求項１８】
前記ポリエステル樹脂（Ｚ）がエポキシ基含有化合物（Ｃ）としてモノエポキシ化合物としてネオデカン酸のグリシジルエステルと、２〜４個のエポキシ基を有するエポキシ化合物としてビスフェノ−ルＡ型エポキシ樹脂、ビスフェノ−ルＳ型エポキシ樹脂、ビスフェノ−ルＦ型エポキシ樹脂、フェノ−ルノボラック型エポキシ樹脂、クレゾ−ルノボラック型エポキシ樹脂からなる群から選ばれる１種以上のポリエポキシ化合物とを含有する混合物を用いて得られるポリエステル樹脂である請求項１７記載のトナー用ポリエステル樹脂組成物。
【請求項１９】
前記ポリエステル樹脂（Ｚ）がワックス（Ｗ）として下記一般式（１）で示されるワックスを用いて得られるポリエステル樹脂である請求項１２記載のトナー用ポリエステル樹脂組成物。
【化２】
2007193315.tif 000011
（式中、Ｒは炭素原子数５０〜１０００の炭化水素基で、Ｘはカルボキシル基、水酸基およびアルキルエステル基からなる群から選ばれる基である。）
【請求項２０】
前記ポリエステル樹脂（Ｚ）がワックス（Ｗ）を（Ａ）、（Ｂ）、（Ｃ）および（Ｗ）の合計１００重量部に対して０．１〜５０重量部用いて得られるポリエステル樹脂である請求項１９記載のトナー用ポリエステル樹脂組成物。
【請求項２１】
前記ポリエステル樹脂（Ｚ）のガラス転移温度が４０℃〜９０℃で、軟化点が９０℃〜２００℃である請求項１２〜１９のいずれか１項記載のトナー用ポリエステル樹脂組成物。
【請求項２２】
前記ポリエステル樹脂（Ｚ）のポリスチレン換算による数平均分子量（Ｍｎ）が５００〜１０，０００で、ポリスチレン換算による重量平均分子量（Ｍｗ）が５，０００〜５００，０００である請求項１２〜１９のいずれか１項記載のトナー用ポリエステル樹脂組成物。
【発明の詳細な説明】
【技術分野】
【０００１】
本発明は、低温定着性、耐ホットオフセット及び保存安定性に優れるヒ−トロ−ル定着方式用の電子写真トナーを好適に得ることができるトナー用ポリエステル樹脂の製造方法と低温定着性、耐ホットオフセット及び保存安定性に優れるヒ−トロ−ル定着方式用の電子写真トナーを好適に得ることができるトナー用ポリエステル樹脂組成物に関する。
【背景技術】
【０００２】
感光体上に形成された静電気潜像を電子写真トナーにより可視化し、さらに転写等の工程を経て媒体上に情報を定着させるいわゆる電子写真印刷方式において、印刷速度の高速化が図れることからヒ−トロ−ル（熱ロ−ル）によって電子写真トナーを媒体上に融着させる方式（ヒートロール定着方式）が現在の主流となっている。
【０００３】
このヒートロール定着方式において、近年の環境保全意識の高まりからできるだけ使用する熱エネルギ−を低減しようとする傾向が顕著となっている。すなわち、より低温で定着させることができる電子写真トナーが求められている。
【０００４】
しかしながら、ヒートロール定着方式に用いる電子写真トナーには定着ロールにオフセット（高温オフセット）しない性能が求められるため、電子写真トナーに使用されてきた結着樹脂（バインダ−）は高分子量の熱可塑性樹脂や、部分的に架橋した熱可塑性樹脂が主に使用されてきた。これらの樹脂の溶融は高温で行わなければならず、そのため、これらの樹脂を用いた電子写真トナーを用いて印刷を行うには該電子写真トナーを溶融し定着させる温度（定着温度）を高く設定する必要がある。その結果として、近時の省エネルギ−指向という社会的要請を十分満足させるに至っていないのが現状である。
【０００５】
ところで、小型プリンターなどに代表されるオイルレス定着器を装備した印刷機に用いる電子写真用トナーは、ヒートロールからの離型剤として電子写真ナー中にワックスを内添するのが主流である。具体的には、結着樹脂、顔料、ワックス及び必要に応じて他の添加剤を溶融混練し、粉砕・分級して電子写真トナーを得ている。しかしながら、ポリエステル樹脂はワックスとの相溶性が悪く溶融混練工程において、ワックスを樹脂中に均一に分散させることが困難である。このようなワックス分散が不均一な電子写真トナーは定着ロールにオフセットしやすい。また、保存安定性も良好でない。
【０００６】
低温定着性、耐ホットオフセットを両立させる電子写真トナーポリエステル樹脂としては、例えば、ポリオレフィン系ワックスを添加して重合されたワックス内添ポリエステル樹脂が開示されている（例えば、特許文献１参照。）。具体的には、例えば、特許文献１の参考例６において多塩基酸と多価アルコールとエポキシ基含有化合物とをポリエステル樹脂の原料にはなりえないワックス、例えば、多塩基酸や多価アルコール等が有する官能基と反応する基を有さないポリオレフィンワックス（例えば、特許文献１の実施例で用いている三洋化成工業株式会社製のビスコール５５０Ｐやクラリアントジャパン株式会社製のＰＥ１３０等）の存在下重合して得られたポリエステルが開示されている。しかしながら、該特許文献１に開示されたポリエステル樹脂を用いて得られる電子写真トナーでも、低温定着性、耐ホットオフセット性が十分ではない。
【０００７】
【特許文献１】特開２００２−１４８８４４公報
【発明の開示】
【発明が解決しようとする課題】
【０００８】
本発明の課題は、低温定着性、耐ホットオフセットに優れ、更に、保存安定性も良好なヒ−トロ−ル定着方式用の電子写真トナーを好適に得ることができるトナー用ポリエステル樹脂の製造方法と、低温定着性、耐ホットオフセット及び保存安定性に優れるヒ−トロ−ル定着方式用の電子写真トナーを好適に得ることができるトナー用ポリエステル樹脂組成物を提供することである。
【課題を解決するための手段】
【０００９】
本発明者らは鋭意検討した結果、下記の知見を見出した。
（１）前記特許文献１において多塩基酸、多価アルコール、エポキシ基含有化合物に加え、これらが有する官能基の少なくとも一つと反応する基を有するワックス成分をポリエステル樹脂の原料とすることにより、ワックス成分が取り込まれたポリエステル樹脂が得られる。
【００１０】
（２）本願発明の参考例１〜３及び比較参考例１〜４から明らかな通り、ワックス成分が取込まれたポリエステル樹脂は前記特許文献１のようにワックス成分が取込まれないポリエステル樹脂に比べてトナー化する際のワックスの平均粒径をはるかに小さくすることができる。具体的には、参考例中最も悪い成績である参考例３の平均粒径２．０μｍと比較参考例中最も良い成績である比較参考例２の３．６μｍとを比較しても１．７倍も平均粒径を小さくできる。つまり、前記ワックス成分が取込まれたポリエステル樹脂は引用文献１のように単にポリエステル樹脂合成時に添加するのみでポリエステル樹脂中に取込まれない場合に比べて１．７倍もワックスの分散性能に優れる。このワックスの分散性能の向上により低温定着性と耐ホットオフセットに優れる電子写真トナーが得られる。このように前記ワックス成分が取り込まれたポリエステル樹脂の顕著な効果は前記特許文献１の記載や示唆から予想される効果以上の効果である
【００１１】
（３）前記ワックス成分が取り込まれたポリエステル樹脂は添加するワックスを均一にポリエステル樹脂中に分散するので、得られる電子写真トナーは保存安定性も良好である。
【００１２】
（４）前記ワックス成分が取り込まれたポリエステル樹脂の合成に用いるワックス成分とトナー化する際に用いるワックス成分は同一のものであっても良いし、異なるものでも良いため、電子写真トナー設計における選択幅も広い。
本発明は上記知見により完成したものである。
【００１３】
即ち、本発明は、多塩基酸（Ａ）、多価アルコール（Ｂ）、エポキシ基含有化合物（Ｃ）ならびに前記（Ａ）、（Ｂ）、（Ｃ）が有する官能基の少なくとも一つと反応する基を含有するワックス（Ｗ）を重縮合することを特徴とするトナー用ポリエステル樹脂の製造方法を提供するものである。
【００１４】
また、本発明は、ポリエステル樹脂とワックスとを含有するトナー用ポリエステル樹脂組成物であり、該ポリエステル樹脂が多塩基酸（Ａ）、多価アルコール（Ｂ）、エポキシ基含有化合物（Ｃ）ならびに前記（Ａ）、（Ｂ）、（Ｃ）が有する官能基の少なくとも一つと反応する基を含有するワックス（Ｗ）を重縮合して得られるポリエステル樹脂（Ｚ）であることを特徴とするトナー用ポリエステル樹脂組成物を提供するものである。
【発明の効果】
【００１５】
本発明の製造方法によれば、低温定着性、耐ホットオフセットに優れ、更に、保存安定性も良好なヒ−トロ−ル定着方式用の電子写真トナーを好適に得ることができるトナー用ポリエステル樹脂を容易に提供できる。また、本発明のトナー用ポリエステル樹脂組成物を用いることにより低温定着性、耐ホットオフセットに優れ、更に、保存安定性も良好なヒ−トロ−ル定着方式用の電子写真トナーを好適に得ることができる。
【発明を実施するための最良の形態】
【００１６】
本発明のトナー用ポリエステル樹脂の製造方法は、多塩基酸（Ａ）、多価アルコール（Ｂ）ならびに前記（Ａ）、（Ｂ）、（Ｃ）が有する官能基の少なくとも一つと反応する基を含有するワックス（Ｗ）を重縮合することを特徴とする。ここで用いる多塩基酸（Ａ）としては、例えば、ジカルボン酸等の多塩基酸、多塩基酸の無水物あるいは多塩基酸のアルキルエステルの如き反応性誘導体等が挙げられる。
【００１７】
前記多塩基酸（Ａ）の具体例としては、例えば、ジカルボン酸としては、例えばマレイン酸、無水マレイン酸、フマ−ル酸、イタコン酸、無水イタコン酸、修酸、マロン酸、コハク酸、無水コハク酸、ドデシルコハク酸、ドデシル無水コハク酸、ドデセニルコハク酸、ドデセニル無水コハク酸、アジピン酸、アゼライン酸、セバチン酸、デカン−１，１０−ジカルボン酸等の脂肪族二塩基酸；
【００１８】
フタル酸、無水フタル酸、テトラヒドロフタル酸およびその無水物、ヘキサヒドロフタル酸およびその無水物、テトラブロムフタル酸およびその無水物、テトラクロルフタル酸およびその無水物、ヘット酸およびその無水物、ハイミック酸およびその無水物、イソフタル酸、テレフタル酸、シクロヘキサンジカルボン酸、２，６−ナフタレンジカルボン酸等の芳香族または脂環族の二塩基酸類等が挙げられる。
【００１９】
前記多塩基酸のアルキルエステルが有するアルキル基としては、例えば、炭素数１〜４のアルキル基等が挙げられる。
【００２０】
さらに、３官能以上の多塩基酸として、１分子中に３個以上のカルボキシル基を有するカルボン酸およびその反応性誘導体も使用することができる。これらの代表的なものを挙げると、トリメリット酸、無水トリメリット酸、メチルシクロヘキセントリカルボン酸、メチルシクロヘキセントリカルボン酸無水物、ピロメリット酸、無水ピロメリット酸等が挙げられる。
【００２１】
さらに、上記した多塩基酸類は、そのカルボキシル基の一部または全部がアルキルエステル、アルケニルエステルまたはアリ−ルエステルとなっているものも使用できる。
【００２２】
また、ポリエステル樹脂を調製する際に、原料成分として、たとえばジメチロ−ルプロピオン酸あるいはジメチロ−ルブタン酸の如き３官能の原料成分としてのヒドロキシ酸あるいは６−ヒドロキシヘキサン酸のような、１分子中に水酸基とカルボキシル基を併有する化合物あるいはそれらの反応性誘導体も使用できる。
【００２３】
前記した多塩基酸類はそれぞれ単独で使用してもよいし、２種以上のものを併用してもよい。
【００２４】
本発明の製造方法で用いる多塩基酸（Ａ）としては、２〜４価の多塩基酸、２〜４価の多塩基酸の酸無水物及び２〜４価の多塩基酸の低級アルキルエステルからなる群から選ばれる１種以上の多塩基酸が好ましく、テレフタル酸、イソフタル酸、テレフタル酸のアルキルエステルおよびイソフタル酸のアルキルエステルからなる群から選ばれる１種以上の多塩基酸がより好ましい。
【００２５】
さらに、安息香酸、ｐ−ｔｅｒｔ−ブチル安息香酸のような一塩基酸も本発明の効果を損なわない範囲内で併用することができる。
【００２６】
本発明で用いる多価アルコール（Ｂ）としては、例えば、２価のアルコールとしては、ビスフェノ−ルＡ、ビスフェノ−ルＡのポリアルキレンオキサイド付加物等のビスフェノ−ルＡの誘導体類；エチレングリコ−ル、１，２−プロピレングリコ−ル、１，４−ブタンジオ−ル、１，５−ペンタンジオ−ル、１，６−ヘキサンジオ−ル、ジエチレングリコ−ル、ジプロピレングリコ−ル、トリエチレングリコ−ル、ネオペンチルグリコ−ル等の脂肪族ジオ−ル類；シクロヘキサンジメタノ−ル等の脂環族のジオ−ル類等が挙げられる。
【００２７】
３官能以上のアルコールとしては、３個以上の水酸基を有する化合物も使用することができ、その代表的なものとして、グリセリン、トリメチロ−ルエタン、トリメチロ−ルプロパン、ソルビト−ル、１，２，３，６−ヘキサンテトロ−ル、１，４−ソルビタン、ペンタエリスリト−ル、ジペンタエリスリト−ル、２−メチルプロパントリオ−ル、１，３，５−トリヒドロキシベンゼン、トリス（２−ヒドロキシエチル）イソシアヌレ−ト等が挙げられる。
【００２８】
本発明の製造方法で用いる多価アルコール（Ｂ）としては２〜６価の脂肪族アルコールが好ましく２〜６価の低級脂肪族アルコールがより好ましくエチレングリコール、プロピレングリコール、ネオペンチルグリコールが特に好ましい。
【００２９】
本発明で用いるエポキシ基含有化合物（Ｃ）は、１分子中にエポキシ基を１個以上含む化合物である。具体的には、例えば、分子中にエポキシ基を１個有するモノエポキシ化合物や、分子中にエポキシ基を２個以上有するポリエポキシ化合物等が挙げられる。
【００３０】
前記モノエポキシ化合物としては、例えば、フェニルグリシジルエーテル、アルキルフェニルグリシジルエーテル、アルキルグリシジルエーテル、アルキルグリシジルエステル、アルキルフェノールアルキレンオキサイド付加物のグリシジルエーテル、αーオレフィンオキサイド、モノエポキシ脂肪酸アルキルエステル等が挙げられる。
【００３１】
前記アルキルフェニルグリシジルエーテルとしては、例えばクレジルグリシジルエーテル、ブチルグリシジルエーテル、ノニルグリシジルエーテル等が挙げられる。アルキルグリシジルエ−テルとしては、例えばブチルグリシジルエーテル、２ーエチルヘキシルグリシジルエーテルである。
【００３２】
前記アルキルグリシジルエステルとしては、例えば、下記一般式で表される化合物等が挙げられる。
【００３３】
【化１】
2007193315.tif 000002
【００３４】
前記一般式において、Ｒ１〜Ｒ３はそれぞれ炭素原子数１〜２５のアルキル基を表す。Ｒ１〜Ｒ３は好ましくは、それぞれ炭素原子数１〜１０のアルキル基である。
【００３５】
前記アルキルフェノールアルキレンオキサイド付加物のグリシジルエーテルとしては、例えばブチルフェノール等の低級アルキルフェノールにエチレンオキサイド、プロピレンオキサイド等のアルキレンオキサイドの付加物のグリシジルエーテルである。具体的には、例えば、エチレングリコールモノフェニルエーテルのグリシジルエーテル、ポリエチレングリコールモノフェニルエーテルのグリシジルエーテル、プロピレングリコールモノフェニルエーテルのグリシジルエーテル、ポリプロピレングリコールモノフェニルエーテルのグリシジルエーテル、プロピレングリコールモノ（ｐ−ｔ−ブチル）フェニルエーテルのグリシジルエーテル、エチレングリコールモノノニルフェニルエーテルのグリシジルエーテル等が挙げられる。
【００３６】
前記モノエポキシ化合物の中でも、アルキルグリシジルエステルが好ましく、炭素原子数４〜２０のアルキルグリシジルエステルがより好ましく、ネオデカン酸のグリシジルエステルが更に好ましい。このネオデカンサン酸のグリシジルエステルは、例えば、「カ−ジュラＥ１０」の商品名でシェルケミカル社製から入手できる。
【００３７】
前記分子中にエポキシ基を２個以上有するポリエポキシ化合物としては、例えば、ビスフェノ−ルＡ型エポキシ樹脂、ビスフェノ−ルＳ型エポキシ樹脂、ビスフェノ−ルＦ型エポキシ樹脂、フェノ−ルノボラック型エポキシ樹脂、クレゾ−ルノボラック型エポキシ樹脂等が挙げられる。また、グリシジルメタアクリレ−ト（ＧＭＡ）を共重合して得られるビニル系重合体もエポキシ基含有化合物（Ｃ）として使用することができる。
【００３８】
更に下記に示す化合物もエポキシ基含有化合物（Ｃ）として使用することができる。具体的には、例えば、エチレングリコール、１，６−ヘキサンジオ−ル、ネオペンチルグリコール、トリメチロールプロパン、トリメチロールエタン、グリセリン、ペンタエリスリトール、ソルビトールまたは水添ビスフェノールＡの如き、各種の脂肪族ないしは脂環式ポリオールのポリグリシジルエーテル類；
【００３９】
ヒドロキノン、カテコール、レゾルシン、ビスフェノールＡ、ビスフェノールＳもしくはビスフェノールＦの如き、各種の芳香族系ジオールのポリグリシジルエーテル類；上掲したような芳香族系ジオール類のエチレンオキシドもしくはプロピレンオキシド付加体の如き、該芳香族系ジオール誘導体類のジグリシジルエーテル類；
【００４０】
ポリエチレングリコール、ポリプロピレングリコールもしくはポリテトラメチレングリコールの如き、各種のポリエーテルポリオールのポリグリシジルエーテル類；トリス（２−ヒドロキシエチル）イソシアヌレ−トのポリグリシジルエーテル類；アジピン酸、ブタンテトラカルボン酸、プロパントリカルボン酸、フタル酸、テレフタル酸もしくはトリメリット酸の如き、各種の脂肪族ないしは芳香族ポリカルボン酸のポリグリシジルエステル類；
【００４１】
ブタジエン、ヘキサジエン、オクタジエン、ドデカジエン、シクロオクタジエン、α−ピネンもしくはビニルシクロヘキセンの如き、各種の炭化水素系ジエンの種々のビスエポキシド類；ビス（３，４ーエポキシシクロヘキシルメチル）アジペートもしくは３，４−エポキシシクロヘキシルメチル−３，４−エポキシシクロヘキシルカルボキシレートの如き、各種の脂環式ポリエポキシ化合物；またはポリブタジエンもしくはポリイソプレンの如き、各種のジエンポリマーの種々のエポキシ化物；
【００４２】
各種のエポキシ基含有ビニル単量体の種々の単独重合体またはエポキシ基含有ビニル単量体と、（メタ）アクリル系ビニル単量体類、ビニルエステル系ビニル単量体類、ビニルエーテル系ビニル単量体類、芳香族ビニル系ビニル単量体類、フルオロオレフィン系ビニル単量体類等のエポキシ基含有ビニル単量体と共重合可能な単量体とを共重合させることによって得られる、エポキシ基含有のアクリル系共重合体、ビニルエステル系共重合体、フルオロオレフィン系共重合体等の種々のビニル系共重合体類等が挙げられる。
【００４３】
前記ポリエポキシ化合物の中でも、エポキシ基を２〜１０個有するエポキシ化合物が好ましく、エポキシ基を２〜８個有するエポキシ化合物がより好ましく、エポキシ基を２〜４個有するエポキシ化合物が更に好ましい。これらのエポキシ化合物としては、例えば、ビスフェノ−ルＡ型エポキシ樹脂、ビスフェノ−ルＳ型エポキシ樹脂、ビスフェノ−ルＦ型エポキシ樹脂、フェノ−ルノボラック型エポキシ樹脂、クレゾ−ルノボラック型エポキシ樹脂からなる群から選ばれる１種以上のポリエポキシ化合物を好ましく使用できる。
【００４４】
本発明で用いるエポキシ基含有化合物（Ｃ）の中でも、モノエポキシ化合物とポリエポキシ化合物の混合物が好ましい。混合物中のモノエポキシ化合物とポリエポキシ化合物の割合としては重量比で（モノエポキシ化合物）／（ポリエポキシ化合物）が１０／９０〜７０／３０が好ましい。
【００４５】
本発明で用いるワックス（Ｗ）は、前記（Ａ）、（Ｂ）、（Ｃ）が有する官能基の少なくとも一つと反応する基を含有する。このようなワックスとしては、多塩基酸（Ａ）のカルボキシル基と反応する基を有するワックスとしては、例えば、水酸基含有ポリプロピレンワックス等が挙げられる。多価アルコール（Ｂ）の水酸基と反応する基を有するワックスとしては、例えば、酸化ポリエチレンワックス、マレイン酸変性ポリプロピレンワックス、カルナウバワックス等が挙げられる。エポキシ基含有化合物（Ｃ）のエポキシ基と反応する基を有するワックスとしては、例えば、酸化ポリエチレンワックス、マレイン化ポリプロピレンワックス、カルナウバワックス等が挙げられる。
【００４６】
本発明の製造方法ではワックス（Ｗ）として、下記一般式（１）で示されるワックスを用いることが本発明の製造方法で得られるポリエステル樹脂を用いて電子写真トナーを製造する際に添加するワックスの分散性がより向上する理由から好ましい。
【００４７】
【化２】
2007193315.tif 000003
（式中、Ｒは炭素原子数５０〜１０００の炭化水素基で、Ｘはカルボキシル基、水酸基およびアルキルエステル基からなる群から選ばれる基である。）
【００４８】
前記一般式（１）においてＲは１５０〜５００の炭化水素基がより好ましい。
【００４９】
本発明の製造方法は、多塩基酸（Ａ）、多価アルコール（Ｂ）、エポキシ基含有化合物（Ｃ）および前記（Ａ）、（Ｂ）、（Ｃ）が有する官能基と反応する基を含有するワックス（Ｗ）を重縮合することを特徴とする。例えば、前記多塩基酸（Ａ）、多価アルコール（Ｂ）、エポキシ基含有化合物（Ｃ）およびワックス（Ｗ）を窒素雰囲気中で加熱下に脱水縮合させる方法等が挙げられる。この際使用される装置としては、窒素導入口、温度計、攪拌装置、精留塔等を備えた反応容器の如き回分式の製造装置が好適に使用できるほか、脱気口を備えた押し出し機や連続式の反応装置、混練機等も使用できる。また、上記脱水縮合の際、必要に応じて反応系を減圧することによって、エステル化反応を促進することもできる。さらに、エステル化反応の促進のために、種々の触媒を添加することもできる。
【００５０】
原料の添加順序は特に定める必要はないが、ワックスは反応途中で入れた方が脱水をスムーズに行わせることができる為に好ましい。
【００５１】
本発明の製造方法において重縮合する際の温度は、例えば５０〜３００℃であり、１００〜２５０℃がより好ましい。
【００５２】
本発明の製造方法において重縮合する重合時間としては、例えば、重合温度が５０〜２５０℃のときは通常５〜５０時間である。
【００５３】
本発明の製造方法では前記ワックス（Ｗ）を（Ａ）、（Ｂ）、（Ｃ）および（Ｗ）の合計１００重量部に対して０．５〜５０重量部用いてポリエステル樹脂を合成するのが後添加するワックス類の分散性がより向上する理由から好ましい。
【００５４】
本発明の製造方法では、得られるポリエステル樹脂のガラス転移温度が４０℃〜９０℃となるように前記（Ａ）、（Ｂ）、（Ｃ）および（Ｗ）を重縮合することにより多様な定着条件に対応できる電子写真トナーが得られることから好ましく、５０〜８０℃となるように重縮合するのがより好ましい。
【００５５】
本発明の製造方法では、得られるポリエステル樹脂の軟化点が９０℃〜１９０℃となるように前記（Ａ）、（Ｂ）、（Ｃ）および（Ｗ）を重縮合することにより多様な定着条件に対応できる電子写真トナーが得られることから好ましく、１００〜１８０℃となるように重縮合するのがより好ましい。
【００５６】
また、本発明の製造方法では、得られるポリエステル樹脂のポリスチレン換算による数平均分子量（Ｍｎ）が５００〜１０，０００となるように前記（Ａ）、（Ｂ）、（Ｃ）および（Ｗ）を重縮合することにより多様な定着条件に対応できる電子写真トナーが得られることから好ましく、２，０００〜９，０００となるように重縮合するのがより好ましい。
【００５７】
更に、本発明の製造方法では、得られるポリエステル樹脂のポリスチレン換算による重量平均分子量（Ｍｗ）が４，０００〜５００，０００となるように前記（Ａ）、（Ｂ）、（Ｃ）および（Ｗ）を重縮合することにより多様な定着条件に対応できる電子写真トナーが得られることから好ましく、５，０００〜４００，０００となるように重縮合するのがより好ましい。
【００５８】
本発明の製造方法では得られるポリエステル樹脂の溶融粘度は電子写真トナーとして使用できる範囲にあればいずれも使用することができる。中でも、本発明の製造方法では得られるポリエステル樹脂の高化式フロ−テスタ−による流動開始温度（Ｔｆｂ）が６０〜１７０℃となるように前記（Ａ）、（Ｂ）、（Ｃ）および（Ｗ）を重縮合するのが好ましく、７０〜１６０℃となるように重縮合するのがより好ましい。
【００５９】
また、本発明の製造方法では得られるポリエステル樹脂の高化式フロ−テスタ−によるプランジャ−の１／２降下温度（Ｔ１／２）が１００〜２００℃となるように前記（Ａ）、（Ｂ）、（Ｃ）および（Ｗ）を重縮合するのが好ましく、１１０〜１９０℃となるように重縮合するのがより好ましい。
【００６０】
前記Ｔｆｂとは高化式フロ−テスタ−〔島津製作所（株）製ＣＦＴ−５００Ｄ〕において、温度／ピストンストロ−ク曲線の流出開始点の温度で表示される温度を言う。測定の際の荷重１０Ｋｇ、昇温速度６℃／分である。また、Ｔ１／２とは高化式フロ−テスタ−〔島津製作所（株）製ＣＦＴ−５００Ｄ〕においてプランジャ−（ピストン）が流出開始から流出終了までの工程において中間点にきたときの温度をいう。
【００６１】
本発明のトナー用ポリエステル樹脂組成物はポリエステル樹脂とワックスとを含有するトナー用ポリエステル樹脂組成物であり、該ポリエステル樹脂が多塩基酸（Ａ）、多価アルコール（Ｂ）、エポキシ基含有化合物（Ｃ）ならびに前記（Ａ）、（Ｂ）、（Ｃ）が有する官能基の少なくとも一つと反応する基を含有するワックス（Ｗ）を重縮合して得られるポリエステル樹脂（Ｚ）であることを特徴とする。
【００６２】
前記ポリエステル樹脂（Ｚ）を調製するのに用いる多塩基酸（Ａ）としては、例えば、前記本発明の製造方法で用いる多塩基酸等を用いることができる。ポリエステル樹脂（Ｚ）は、多塩基酸（Ａ）として２〜４価の多塩基酸、２〜４価の多塩基酸の酸無水物及び２〜４価の多塩基酸のアルキルエステルからなる群から選ばれる１種以上の多塩基酸を用いて得られるポリエステル樹脂が好ましく、多塩基酸（Ａ）としてテレフタル酸、イソフタル酸、テレフタル酸のアルキルエステルおよびイソフタル酸のアルキルエステルからなる群から選ばれる１種以上の多塩基酸からなる群から選ばれる１種以上の多塩基酸を用いて得られるポリエステル樹脂がより好ましい。
【００６３】
前記ポリエステル樹脂（Ｚ）を調製するのに用いる多価アルコール（Ｂ）としては、例えば、前記本発明の製造方法で用いる多価アルコール等を用いることができる。ポリエステル樹脂（Ｚ）は多価アルコール（Ｂ）として２〜６価の脂肪族多価アルコールを用いて得られるポリエステル樹脂が好ましく、多価アルコール（Ｂ）としてエチレングリコール、プロピレングリコールおよびネオペンチルグリコールからなる群から選ばれる１種以上の多価アルコールを用いて得られるポリエステル樹脂がより好ましい。
【００６４】
前記ポリエステル樹脂（Ｚ）を調製するのに用いるエポキシ基含有化合物（Ｃ）としては例えば、前記本発明の製造方法で用いるエポキシ基含有化合物等を用いることができる。ポリエステル樹脂（Ｚ）はエポキシ基含有化合物（Ｃ）としてモノエポキシ化合物と、２〜４個のエポキシ基を有するエポキシ化合物との混合物を用いて得られるポリエステル樹脂が好ましく、エポキシ基含有化合物（Ｃ）としてモノエポキシ化合物としてネオデカン酸のグリシジルエステルと、２〜４個のエポキシ基を有するエポキシ化合物としてビスフェノ−ルＡ型エポキシ樹脂、ビスフェノ−ルＳ型エポキシ樹脂、ビスフェノ−ルＦ型エポキシ樹脂、フェノ−ルノボラック型エポキシ樹脂、クレゾ−ルノボラック型エポキシ樹脂からなる群から選ばれる１種以上のポリエポキシ化合物とを含有する混合物を用いて得られるポリエステル樹脂がより好ましい。
【００６５】
前記ポリエステル樹脂（Ｚ）を調製するのに用いるワックス（Ｗ）としては、例えば、前記本発明の製造方法で用いるワックス等を用いることができる。ポリエステル樹脂（Ｚ）は前記ポリエステル樹脂（Ｚ）がワックス（Ｗ）として前記一般式（１）で示されるワックスを用いて得られるポリエステル樹脂がより好ましい。また、ポリエステル樹脂（Ｚ）はワックス（Ｗ）を（Ａ）、（Ｂ）、（Ｃ）および（Ｗ）の合計１００重量部に対して０．１〜５０重量部用いて得られるポリエステル樹脂が好ましい。
【００６６】
本発明のトナー用樹脂組成物に用いるポリエステル樹脂（Ｚ）は、例えば、本発明の製造法方法により好ましく用いることができる。ポリエステル樹脂（Ｚ）はガラス転移温度が４０℃〜９０℃のポリエステル樹脂が好ましく５０〜８０℃のポリエステル樹脂がより好ましい。ポリエステル樹脂（Ｚ）は軟化点が９０℃〜１９０℃のポリエステル樹脂が好ましく、１００〜１８０℃のポリエステル樹脂がより好ましい。
【００６７】
ポリエステル樹脂（Ｚ）はポリスチレン換算による数平均分子量（Ｍｎ）が５００〜１０，０００のポリエステル樹脂が好ましく、２，０００〜９，０００のポリエステル樹脂がより好ましい。
【００６８】
ポリエステル樹脂（Ｚ）はポリスチレン換算による重量平均分子量（Ｍｗ）が４，０００〜５００，０００のポリエステル樹脂が好ましく５，０００〜４００，０００のポリエステル樹脂がより好ましい。
【００６９】
本発明のトナー用樹脂組成物に用いるワックスとしては、例えば、前記ワックス（Ｗ）やそれ以外のワックス等が挙げられる。ワックスは前記ワックス（Ｗ）と同じものを使用しても良いし、異なるものを使用しても良い。
【００７０】
前記ワックス（Ｗ）以外のワックスとしては、例えば、ポリプロピレンワックス、ポリエチレンワックス、ポリアミド系ワックス、フィッシャートロプシュワックス、合成エステル系ワックス、各種天然ワックス等が挙げられる。中でもカルナウバワックス、モンタン系エステルワックス、ライスワックス、カイガラムシワックス、ポリプロピレンワックスが好ましい。
【００７１】
ポリエステル樹脂（Ｚ）を重合する際にワックス（Ｗ）を多量に含有させておくことにより、ポリエステル樹脂とワックスとを含有する電子写真トナー用樹脂組成物とすることができる。また、ポリエステル樹脂（Ｚ）を重合後、ワックスを添加することによりポリエステル樹脂とワックスとを含有する電子写真トナー用樹脂組成物とすることもできる。
【００７２】
本発明の製造方法で得られる電子写真トナー用ポリエステル樹脂や本発明のポリエステル樹脂組成物を用いて電子写真トナーを調製する方法としては、以下の工程を含む調製方法が挙げられる。まず、本発明の製造方法で得られる電子写真トナー用ポリエステル樹脂や本発明のポリエステル樹脂組成物と着色剤と必要に応じて帯電制御剤、ワックス、流動調整剤等をヘンシェルミキサ−などで予備混合して混合物を調製した後、この混合物を３本ロ−ル、加圧ニ−ダ−、２軸押し出し機等の装置で溶融混練し、混練物を得る。ついで、この混練物を冷却し、粗粉砕した後タ−ボミル等を用いた機械粉砕法あるいはジェットミルを用いたエア−式粉砕法等の方法によって所定の粒子径のトナ−粒子を得る。さらに必要に応じてこのトナ−粒子を風力分級機等により分級することが一般的である。通常は体積平均粒子径として、５〜１５μｍとなるように調製される。また、このように調製されたトナ−粒子に対し、粉体の流動性改良や帯電特性の改良のため外添剤としてシリカ粉末、酸化チタン、アルミナ等の微粒子が混合されるのが一般的である。
【００７３】
前記着色剤としては、例えば、黒色トナ−の場合サ−マルブラック法、アセチレンブラック法、チャンネルブラック法、ファ−ネスブラック法、ランプブラック法等により製造される各種のカ−ボンブラックが挙げられる。カラ−トナ−の場合、フタロシアニンブル−、アニリンブル−、カルコオイルブル−、ウルトラマリンブル−、メチレンブル−クロライド、マラカイトグリ−ンオクサレ−ト、クロムイエロ−、キノリンイエロ−、デュポンオイルレッド、ロ−ズベンガル等の顔料やニグロシン系またはロ−ダミン系染料などがあり、これらは、それぞれ単独で使用できるし、２種以上を併用してもよい。
【００７４】
前記帯電制御剤としては低分子化合物から高分子化合物まで種々の物質が使用できるが、代表的なものを挙げると、ニグロシン染料、４級アンモニウム塩化合物、アミノ基を有するモノマ−を単独重合あるいは共重合してなる高分子化合物や、有機金属錯体、キレ−ト化合物等がある。
【００７５】
前記ワックスは複写機あるいはプリンタ−等の定着ロ−ルにトナ−がオフセットすることを防止し、かつ低温定着が可能となるよう添加されるが、その代表的なものを挙げると、ポリプロピレンワックス、ポリエチレンワックス、ポリアミド系ワックス、フィッシャートロプシュワックス、合成エステル系ワックス、各種天然ワックス等を適宜用いることができるが、中でもカルナウバワックス、モンタン系エステルワックス、ライスワックス及び／又はカイガラムシワックスを用いることが好ましい。
【００７６】
前記流動調整剤はトナ−の流動性を向上させるために添加されるが、例えばフッ化ビニリデン微粉末、ポリテトラフルオロエチレン微粉末、湿式法若しくは乾式法のシリカ微粉末等を使用することができる。
【００７７】
本発明の電子写真トナー用樹脂組成物を用いて得られる電子写真トナーは２成分現像剤あるいは非磁性１成分現像剤などとして使用した場合、従来の電子写真トナ−と比較して飛躍的に低い定着温度で印刷が可能となり、しかも電子写真トナ−の熱安定性も良好であり、さらに結着樹脂自体の弾性の低下がなくオフセット現象のない優れた電子写真トナ−を得ることができる。
【実施例】
【００７８】
以下に合成例、実施例および比較例を挙げて本発明を具体的に説明する。例中の部は、特に記載しない限り重量基準である。
【００７９】
合成例１（カルボキシル基を有するワックスの製造）
特開２００４−７５７４９の実施例に記載された方法を参考にカルボキシル基を有するワックスを製造した。具体的には以下に記載する方法で製造した。
２Ｌのステンレス製オートクレーブ中に炭素数が１５０〜２００のポリエチレンワックスの混合物５００ｇを溶融させ、内部温度１６５℃で撹拌速度を２００ｒｐｍとし、乾燥空気を１．２Ｌ／ｍｉｎの流量で溶融物中に導入した。０．７ＭＰａ乾燥空気を導入しながら反応温度１６５℃、０，７ＭＰａに維持し、６時間反応させた。得られた反応性生物は溶融粘度２５０ｍＰａ・ｓ、酸価１５．１ＫＯＨｍｇ／ｇであった。得られたカルボキシル基含有ポリエチレンワックスを（ＰＥ−Ａ１）と略記する。
【００８０】
実施例１
精留塔、撹拌装置、窒素ガス導入口、温度計を備えた内容積５Ｌのフラスコに、エチレングリコール３６８ｇ、ネオペンチルグリコール６１５ｇ、テレフタル酸ジメチル１，０３８ｇ及び酢酸亜鉛２水和物１．０ｇを仕込み、２時間を要して２１５℃に昇温し、そのまま２１５℃で３時間反応させた。その後テレフタル酸８８８ｇ、パラーｔ―ブチル安息香酸１７８ｇ、エピクロン８５０〔大日本インキ化学工業（株）製のビスフェノ−ルＡ型エポキシ樹脂（エポキシ基の含有量０．００５モル/ｇ）〕３５ｇ、（ＰＥ−Ａ１）４２５ｇ及びジブチル錫オキサイド１．８ｇを仕込み、２時間を要して温度を２４０℃まで上げ、２４０℃で酸価が１２以下になるまで反応を進めてポリエステル樹脂を得た。得られたポリエステル樹脂は最終酸価が１１．２ｍｇＫＯＨ／ｇ、高化式フロ−テスタ−による溶融粘度（Ｔ１／２）が１０５℃、示差走査熱量分析（ＤＳＣ）法によるガラス転移温度（Ｔｇ）が５２℃、ゲルパーミエーションクロマトグラフィー（ＧＰＣ）法によるテトラヒドロフラン（ＴＨＦ）可溶分の数平均分子量（Ｍｎ）が３，５００、重量平均分子量（Ｍｗ）が９，８００であった。これをポリエステル樹脂（Ｐ−１）と略記する。尚、ポリエステル樹脂（Ｐ−１）の特性値を第１表に示す。
【００８１】
実施例２
精留塔、撹拌装置、窒素ガス導入口、温度計を備えた内容積５リットルのフラスコにエチレングリコ−ル６２３ｇ、ネオペンチルグリコ−ル６９６ｇ及びエピクロン８３０〔大日本インキ化学工業（株）製のビスフェノ−ルＦ型エポキシ樹脂（エポキシ基の含有量０．００５モル/ｇ〕７９ｇを仕込み、１時間を要して温度を１２０℃まで上げ、反応系内が均一に攪拌されていることを確認した後、ジブチル錫オキサイド２．５ｇを投入した。次いで、テレフタル酸２，６７２ｇ及びネオデカン酸グリシジルエステル（カ−ジュラＥ１０：シェル社製）８０ｇを仕込み、生成する水を留去しながら同温度から２４０℃まで１０時間を要して温度を上げた。更に（ＰＥ−Ａ１）１０８ｇを添加し、同温度でさらに８時間脱水縮合反応を継続し、酸価が１０．８ｍｇＫＯＨ／ｇで、Ｔ１／２で１８５℃になるまで反応させてポリエステル樹脂を得た。得られたポリエステル樹脂はＤＳＣ法によるＴｇが６７℃、ＧＰＣ法によるＴＨＦ可溶分のＭｎが６，７００、Ｍｗが３７５，０００であったこれを。これをポリエステル樹脂（Ｐ―２）と略記する。尚、ポリエステル樹脂（Ｐ−２）の特性値を第１表に示す。
【００８２】
比較例１
精留塔、撹拌装置、窒素ガス導入口、温度計を備えた内容積５Ｌのフラスコに、エチレングリコール５１５ｇ、ネオペンチルグリコール８６１ｇ、テレフタル酸ジメチル１，４５３ｇ、及び酢酸亜鉛２水和物１．５ｇを仕込み、２時間を要して２１５℃に昇温し、そのまま２１５℃で３時間反応させた。その後テレフタル酸１，２４３ｇ、パラーｔ―ブチル安息香酸２８１ｇ、エピクロン８５０  ４９ｇ及びジブチル錫オキサイド２．８ｇを仕込み、２時間を要して温度を２４０℃まで上げ、酸価が１２以下になるまで反応を進めてポリエステル樹脂を得た。得られたポリエステル樹脂は最終酸価が１２．０ｍｇＫＯＨ／ｇ、Ｔ１／２が１０５℃、ＤＳＣ法によるＴｇが５７℃、ＧＰＣ法によるＴＨＦ可溶分のＭｎが３，０００、Ｍｗが７，０００であった。これを比較対照用ポリエステル樹脂（Ｑ−１）と略記する。尚、ポリエステル樹脂（Ｑ−１）の特性値を第１表に示す。
【００８３】
比較例２
精留塔、撹拌装置、窒素ガス導入口、温度計を備えた内容積５リットルのフラスコにエチレングリコ−ル５３４ｇ、ネオペンチルグリコ−ル５９７ｇ及びエピクロン８３０  ６８ｇを仕込み、１時間を要して温度を１２０℃まで上げ、反応系内が均一に攪拌されていることを確認した後、ジブチル錫オキサイド２．０ｇを投入した。次いで、テレフタル酸２，２９０ｇ及びネオデカン酸グリシジルエステル（カ−ジュラＥ１０：シェル社製）６８ｇを仕込み、生成する水を留去しながら同温度から２４０℃まで１０時間を要して温度を上げた。同温度でさらに８時間脱水縮合反応を継続し、酸価が１１．９ｍｇＫＯＨ／ｇで、Ｔ１／２が１８３℃になるまで反応させてポリエステル樹脂を得た。得られたポリエステル樹脂はＤＳＣ法によるＴｇが６８℃、ＧＰＣ法によるＴＨＦ可溶分のＭｎが７，２００，Ｍｗが３２０，０００であった。これを比較対照用ポリエステル樹脂（Ｑ−２）と略記する。尚、ポリエステル樹脂（Ｑ−２）の特性値を第１表に示す。
【００８４】
比較例３
精留塔、撹拌装置、窒素ガス導入口、温度計を備えた内容積５リットルのフラスコにエチレングリコ−ル５３４ｇ、ネオペンチルグリコ−ル５９７ｇ及びエピクロン８３０  ６８ｇを仕込み、１時間を要して温度を１２０℃まで上げ、反応系内が均一に攪拌されていることを確認した後、ジブチル錫オキサイド２．１ｇを投入した。次いで、テレフタル酸２，２９０ｇ及びネオデカン酸グリシジルエステル（カ−ジュラＥ１０：シェル社製）６８ｇを仕込み、生成する水を留去しながら同温度から２４０℃まで１０時間を要して温度を上げた。更にビスコール６６０Ｐ（三洋化成株式会社製のポリプロピレンワックス、酸価＝０）１５９ｇを添加し、同温度でさらに８時間脱水縮合反応を継続し、酸価が１１．５ｍｇＫＯＨ／ｇで、Ｔ１／２が１８２℃になるまで反応させてポリエステル樹脂を得た。得られたポリエステル樹脂はＤＳＣ法によるＴｇが６７℃、ＧＰＣ法によるＴＨＦ可溶分のＭｎが６，１００，Ｍｗが３０４，０００であった。これを比較対照用ポリエステル樹脂（Ｑ−３）と略記する。尚、ポリエステル樹脂（Ｑ−３）の特性値を第１表に示す。尚、前記ビスコール６６０Ｐは多塩基酸（テレフタル酸）、多価アルコール（エチレングリコ−ル、ネオペンチルグリコ−ル）及びエポキシ基含有化合物（エピクロン８３０）と反応するいずれの基を有しておらず、ワックス成分はポリエステル樹脂（Ｑ−３）に化学的に結合していない。
【００８５】
試験例１
ポリエステル樹脂（Ｐ−１）、ポリエステル樹脂（Ｑ−２）、着色剤、ワックス及び帯電制御剤を第２表に示す割合で配合し、ヘンシェルミキサ−で混合後、２軸押し出し機によって溶融混練して混練物を得た。その後混練物を冷却・粗粉砕し、更にジェットミルを用いて微粉砕した。ついで微粉砕物を分級し体積平均粒子径が１０μｍとなるように調製し、樹脂微粒子を調整した。
【００８６】
この樹脂微粒子１００重量部に、シリカＨＤＫ３０５０ＥＰ〔ワッカ−ケミカルズ（株）製のシリカ粉末〕１重量部を添加しヘンシェルミキサ−にて混合し電子写真トナーを得た。これらを電子写真トナー１と略記する。電子写真トナー１の低温定着性、定着強度、耐ホットオフセット性及び保存安定性の評価を下記方法に従って評価した。評価結果を電子写真トナーの流動開始温度（Ｔｆｂ）、プランジャーの１／２降下温度（Ｔ１／２）と共に第３表に示す。
【００８７】
＜低温定着性の評価方法＞
熱ロ−ルの設定温度を５℃きざみに８０℃から２１０℃まで変化させ、ベタ印刷部分にメンディングテ−プ（住友スリ−Ｍ株式会社製）を貼り付け、さらに同テ−プを一定速度で一定方向に剥離させたときの剥離前後の画像濃度をマクベス濃度計（ＲＤ−９１８）で測定し、その剥離前の値に対する剥離後の濃度値の比率を％で表示した場合に、その値が８０％以上となる温度を定着開始温度とした。この温度が低いほど低温定着性の良好な電子写真トナ−である。
【００８８】
＜定着強度の評価方法＞
熱ロ−ルの設定温度を１２０℃としてベタ印刷を行い、得られたベタ印刷面の画像濃度をマクベス濃度計で測定した。ベタ印刷面にメンディングテ−プを貼り付け、同テ−プを一定速度で一定方向に剥離させたときの剥離前後の画像濃度をマクベス濃度計で測定し、その剥離前の値に対する剥離後の濃度値の比率を％で表示した。この値が大きいほど定着強度が強い電子写真トナ−である。
【００８９】
＜耐ホットオフセット性の評価方法＞
熱ロ−ルの設定温度を５℃きざみに８０℃から２１０℃まで変化させたときに、ホットオフセット現象が目視で確認できる最低の温度をホットオフセット発生温度とした。この温度が高いほど耐オフセット性が良好な電子写真トナ−である。
【００９０】
＜保存安定性の評価方法＞
５０ｇの電子写真トナ−１を１００ｃｃのポリエチレン製容器（内蓋あり）に入れ密封し、５７℃で相対湿度５０％に調整された恒温機で７日間保存した後のトナ−粉の凝集状態で評価した。評価基準は以下のとおりである。
◎：保存前と変化なく流動性も良好である。
○：容器から出して手で触ってみるとわずかに凝集した微小な塊があり手でほぐれる。
△：容器から紙の上に出してみると容器の形状が約半分程度保たれた状態で出るが、塊を手でほぐすとほぐれる。
×：容器から紙の上に出してみると容器の形状がそのまま保たれた状態で出、手でほぐしてみると固い凝集塊がある。
【００９１】
尚、上記評価試験において定着ロ−ル等の条件設定は以下のとおりである。
ロ−ル材質：上；ポリテトラフルオロエチレン、下；シリコ−ン
上ロ−ル荷重：２０Ｋｇ
ニップ幅：１０ｍｍ
紙送り速度：８０ｃｍ／ｓｅｃ
【００９２】
試験例２及び３
第２表に示した配合割合を用いる以外は実施例１と同様にして電子写真トナー２及び電子写真トナー３を得た。試験例１と同様にして評価を行い、その結果を第３表に示す。
【００９３】
比較試験例１〜４
第２表に示した配合割合を用いる以外は試験例１と同様にして比較対照用電子写真トナー１〜比較対照用電子写真トナー４を得た。実施例１と同様にして評価を行い、その結果を第３表に示す。
【００９４】
参考例１
ポリエステル樹脂（Ｐ−１）９７部及びＴＯＷＡＸ−１ＰＦ（東亜化成株式会社製のカルナバワックス）３部を第４表に示す割合で配合し、ラボプラストミル（東洋精機株式会社製の混練機）により１２５℃で１０分間混練した。その後混練物を冷却・粗粉砕し、ワックス分散ポリエステル樹脂を得た。得られたワックス分散ポリエステル樹脂をテトラヒドロフランに溶解させて、ワックス粒子が分散した分散液を得た。その後、ワックス粒子の粒度分布を遠心型粒度分布測定装置〔（株）ＨＯＲＩＢＡ製作所製「堀場超遠心自動粒度分布測定装置ＣＡＰＡ−７００」〕を用いて測定し、ワックスの平均分散粒径を求めた。この平均粒径をワックス分散性の評価結果とした。平均粒径が小さいほど電子写真トナーを調製する際に添加するワックスの分散性が良好で、ポリエステル樹脂とワックスが均一に混合することを表す。測定結果を第４表に示す。尚、ポリエステル樹脂にワックスが均一に分散することにより、保存安定性と耐ホットオフセット性に優れる電子写真トナーが得られると考えている。
【００９５】
参考例２、３及び比較参考例１〜３
第４表に示す配合割合を用いた以外は参考例１と同様にしてワックス粒子が分散した分散液を得た。参考例１と同様にしてワックスの平均粒径を求め、その結果を第４表に示す。
【００９６】
【表１】
2007193315.tif 000004
【００９７】
【表２】
2007193315.tif 000005
【００９８】
【表３】
2007193315.tif 000006
【００９９】
※第２表、第３表の脚注
Ｅｌｆ８：エルフテックス８（米国キャボット社製カ−ボンブラックの商品名）
１ＰＦ  ：ＴＯＷＡＸ１ＰＦ（東亜化成（株）製カルバナワックス）
６５０Ｐ：ビスコ−ル６５０Ｐ〔三洋化成（株）製ポリプロピレンワックス〕
ＰＥ−Ａ１：合成例１で合成したカルボキシル基含有ワックス
Ｅ−８４：ボントロンＥ−８４〔オリエント化学（株）製サリチル酸金属錯体〕
【０１００】
【表４】
2007193315.tif 000007
【０１０１】
【表５】
2007193315.tif 000008
【０１０２】
【表６】
2007193315.tif 000009
【０１０３】
第４表の脚注
１ＰＦ  ：ＴＯＷＡＸ１ＰＦ（東亜化成（株）製カルバナワックス）
６５０Ｐ：ビスコ−ル６５０Ｐ〔三洋化成（株）製ポリプロピレンワックス〕